(57)【要約】  本発明は、下記化学構造式１で表されるオレフィン重合触媒用遷移金属化合物に関する。化学構造式１に関する説明は明細書上で定義したとおりである。＜化学構造式１＞【化１】2021523962.tif 000022【選択図】なし【特許請求の範囲】
【請求項１】
下記化学構造式１で表される、オレフィン重合触媒用遷移金属化合物。
［化学構造式１］
【化１】
2021523962.tif 000016
（前記化学構造式１において、
前記Ｍは、チタニウム（Ｔｉ）、ジルコニウム（Ｚｒ）およびハフニウム（Ｈｆ）のうちいずれか一つであり、
前記Ｑは、それぞれ独立してハロゲン、Ｃ１−２０アルキル基（ａｌｋｙｌ  ｇｒｏｕｐ）、Ｃ２−２０アルケニル基（ａｌｋｅｎｙｌ  ｇｒｏｕｐ）、Ｃ２−２０アルキニル基（ａｌｋｙｎｙｌ  ｇｒｏｕｐ）、Ｃ６−２０アリール基（Ａｒｙｌ  ｇｒｏｕｐ）、Ｃ１−２０アルキルＣ６−２０アリール基、Ｃ６−２０アリールＣ１−２０アルキル基、Ｃ１−２０アルキルアミド基（Ａｌｋｙｌａｍｉｄｏ  ｇｒｏｕｐ）、Ｃ６−２０アリールアミド基（Ａｒｙｌａｍｉｄｏ  ｇｒｏｕｐ）およびＣ１−２０アルキリデン基（Ａｌｋｙｌｉｄｅｎｅ  ｇｒｏｕｐ）のうちいずれか一つであり、
前記Ｘは、窒素（Ｎ）又はリン（Ｐ）であり、
前記Ｒ１、Ｒ２、Ｒ３、Ｒ４、Ｒ５、Ｒ６、Ｒ７、Ｒ８、Ｒ９、Ｒ１０およびＲ１１は、それぞれ独立して水素、Ｃ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであり、
前記Ｒ１２およびＲ１３は、それぞれ独立してＣ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであるか、又は、互いに連結されて置換若しくは非置換Ｃ４−２０の環を形成する。）
【請求項２】
前記Ｑは、それぞれ独立してハロゲン又はＣ１−２０のアルキルアミド基であり、
前記Ｒ１、Ｒ２、Ｒ３およびＲ４は、それぞれ独立して水素であり、
前記Ｒ５、Ｒ６、Ｒ７、Ｒ８、Ｒ９、Ｒ１０およびＲ１１は、それぞれ独立して水素、Ｃ１−２０アルキル基、フェニル基およびｔ−ブチル基の一つであり、
前記Ｒ１２およびＲ１３は、それぞれ独立してフェニル基又はＣ１−２０のアルキル基であるか、又は互いに連結されて置換若しくは非置換Ｃ４−２０環を形成する、請求項１に記載のオレフィン重合触媒用遷移金属化合物。
【請求項３】
前記Ｒ１２およびＲ１３は、それぞれ独立してフェニル基又はメチル基であるか、又は互いに連結されて脂肪族Ｃ４−６環を形成する、請求項２に記載のオレフィン重合触媒用遷移金属化合物。
【請求項４】
前記Ｒ５、Ｒ６、Ｒ７、Ｒ８、Ｒ９、Ｒ１０およびＲ１１は、それぞれ独立して水素、フェニル基、メチル基およびｔ−ブチル基のうちいずれか一つである、請求項２に記載のオレフィン重合触媒用遷移金属化合物。
【請求項５】
前記化学構造式１は、下記の化学構造式１−１ないし１−２３のいずれか一つで表される、請求項３又は請求項４に記載のオレフィン重合触媒用遷移金属化合物。
【表１】
2021523962.tif 000017
【請求項６】
下記化学構造式１で表されるオレフィン重合触媒用遷移金属化合物；および
助触媒化合物を含む、オレフィン重合触媒。
［化学構造式１］
【化２】
2021523962.tif 000018
（前記化学構造式１において、
前記Ｍは、チタニウム（Ｔｉ）、ジルコニウム（Ｚｒ）およびハフニウム（Ｈｆ）のうちいずれか一つであり、
前記Ｑは、それぞれ独立してハロゲン、Ｃ１−２０アルキル基（ａｌｋｙｌ  ｇｒｏｕｐ）、Ｃ２−２０アルケニル基（ａｌｋｅｎｙｌ  ｇｒｏｕｐ）、Ｃ２−２０アルキニル基（ａｌｋｙｎｙｌ  ｇｒｏｕｐ）、Ｃ６−２０アリール基（Ａｒｙｌ  ｇｒｏｕｐ）、Ｃ１−２０アルキルＣ６−２０アリール基、Ｃ６−２０アリールＣ１−２０アルキル基、Ｃ１−２０アルキルアミド基（Ａｌｋｙｌａｍｉｄｏ  ｇｒｏｕｐ）、Ｃ６−２０アリールアミド基（Ａｒｙｌａｍｉｄｏ  ｇｒｏｕｐ）およびＣ１−２０アルキリデン基（Ａｌｋｙｌｉｄｅｎｅ  ｇｒｏｕｐ）のうちいずれか一つであり、
前記Ｘは、窒素（Ｎ）又はリン（Ｐ）であり、
前記Ｒ１、Ｒ２、Ｒ３、Ｒ４、Ｒ５、Ｒ６、Ｒ７、Ｒ８、Ｒ９、Ｒ１０およびＲ１１は、それぞれ独立して水素、Ｃ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであり、
前記Ｒ１２およびＲ１３は、それぞれ独立してＣ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであるか、又は、互いに連結されて置換若しくは非置換Ｃ４−２０の環を形成する。）
【請求項７】
前記助触媒化合物は、下記化学構造式２ないし４で表される化合物の少なくともいずれか一つを含む、請求項６に記載のオレフィン重合触媒。
［化学構造式２］
【化３】
2021523962.tif 000019
（前記化学構造式２において、
ｎは２以上の整数であり、
Ｒａはハロゲン原子、Ｃ１−２０炭化水素基又はハロゲンで置換されたＣ１−２０炭化水素基である。）
［化学構造式３］
【化４】
2021523962.tif 000020
（前記化学構造式３において、
Ｄは、アルミニウム（Ａｌ）又はホウ素（Ｂ）であり、
Ｒｂ、ＲｃおよびＲｄは、それぞれ独立してハロゲン原子、Ｃ１−２０炭化水素基、ハロゲンで置換されたＣ１−２０炭化水素基又はＣ１−２０アルコキシ基である。）
［化学構造式４］
［Ｌ−Ｈ］＋［Ｚ（Ａ）４］−又は［Ｌ］＋［Ｚ（Ａ）４］−
（前記化学構造式４において、
Ｌは、中性又はカチオン性ルイス塩基であり、
［Ｌ−Ｈ］＋および［Ｌ］＋は、ブレンステッド酸であり、
Ｚは、１３族元素であり、
Ａは、それぞれ独立して置換若しくは非置換Ｃ６−２０アリール基であるか、又は置換若しくは非置換Ｃ１−２０アルキル基である。）
【請求項８】
前記Ｑは、それぞれ独立してハロゲン又はＣ１−２０のアルキルアミド基であり、
前記Ｒ１、Ｒ２、Ｒ３およびＲ４は、それぞれ独立して水素であり、
前記Ｒ５、Ｒ６、Ｒ７、Ｒ８、Ｒ９、Ｒ１０およびＲ１１は、それぞれ独立して水素、Ｃ１−２０アルキル基、フェニル基およびｔ−ブチル基のうちいずれか一つであり、
前記Ｒ１２およびＲ１３は、それぞれ独立してフェニル基又はＣ１−２０のアルキル基であるか、又は互いに連結されて置換若しくは非置換Ｃ４−２０環を形成する、請求項６に記載のオレフィン重合触媒。
【請求項９】
前記Ｒ１２およびＲ１３は、それぞれ独立してフェニル基又はメチル基であるか、又は互いに連結されて脂肪族Ｃ４−６環を形成する、請求項８に記載のオレフィン重合触媒。
【請求項１０】
前記Ｒ５、Ｒ６、Ｒ７、Ｒ８、Ｒ９、Ｒ１０およびＲ１１は、それぞれ独立して水素、フェニル基、メチル基およびｔ−ブチル基のうちいずれか一つである、請求項８に記載のオレフィン重合触媒。
【請求項１１】
前記化学構造式１は、下記の化学構造式１−１ないし１−２３のいずれか一つで表される、請求項９又は１０に記載のオレフィン重合触媒。
【表２】
2021523962.tif 000021
【発明の詳細な説明】
【技術分野】
【０００１】
本発明は、オレフィン重合触媒用遷移金属化合物およびそれを含むオレフィン重合触媒に関する。
【背景技術】
【０００２】
オレフィンの重合に用いられる触媒の一つであるメタロセン（Ｍｅｔａｌｌｏｃｅｎｅ）触媒は、遷移金属又は遷移金属ハロゲン化合物にシクロペンタジエニル基（Ｃｙｃｌｏｐｅｎｔａｄｉｅｎｙｌ  ｇｒｏｕｐ，Ｃｐ）、インデニル基（Ｉｎｄｅｎｙｌ  ｇｒｏｕｐ）、シクロペンタジエニル基（Ｃｙｃｌｏｈｅｐｔａｄｉｅｎｙｌ  ｇｒｏｕｐ）などのリガンドが配位結合された化合物でサンドイッチ構造を基本的な形態として有する。
【０００３】
メタロセン触媒は、メタロセン化合物とメチルアルミノキサン（Ｍｅｔｈｙｌａｌｕｍｉｎｏｘａｎｅ）などの助触媒を含んで構成されるシングルサイト触媒（Ｓｉｎｇｌｅ−ｓｉｔｅ  ｃａｔａｌｙｓｔ）として、メタロセン触媒で重合された高分子は分子量分布が狭く、共単量体の分布が均一であり、チーグラーナッタ（Ｚｉｅｇｌｅｒ−Ｎａｔｔａ）触媒に比べて共重合活性度が高い。
【０００４】
しかしながら、商業的に利用するにはまだ多くの困難性があるので、１００℃以上の高温でも高い活性、高い共重合性を有する触媒の開発および経済性に基づく製造技術が求められる。
【発明の概要】
【発明が解決しようとする課題】
【０００５】
本発明が解決しようとする課題は、新規な構造のリガンドを有するオレフィン重合触媒用遷移金属化合物とそれを含んで高い活性と立体特異性を有するオレフィン重合触媒を提供することにある。
【０００６】
しかし、このような課題は例示的なものであり、発明の範囲はこれによって限定されるものではない。
【課題を解決するための手段】
【０００７】
上記課題を解決するための本発明の一態様によれば、下記の化学構造式１で表されるオレフィン重合触媒用遷移金属化合物が提供される。
【０００８】
［化学構造式１］
【化１】
2021523962.tif 000002
【０００９】
（前記化学構造式１において、前記Ｍは、チタニウム（Ｔｉ）、ジルコニウム（Ｚｒ）およびハフニウム（Ｈｆ）のうちいずれか一つであり、前記Ｑは、それぞれ独立してハロゲン、Ｃ１−２０アルキル基（ａｌｋｙｌ  ｇｒｏｕｐ）、Ｃ２−２０アルケニル基（ａｌｋｅｎｙｌ  ｇｒｏｕｐ）、Ｃ２−２０アルキニル基（ａｌｋｙｎｙｌ  ｇｒｏｕｐ）、Ｃ６−２０アリール基（Ａｒｙｌ  ｇｒｏｕｐ）、Ｃ１−２０アルキルＣ６−２０アリール基、Ｃ６−２０アリールＣ１−２０アルキル基、Ｃ１−２０アルキルアミド基（Ａｌｋｙｌａｍｉｄｏ  ｇｒｏｕｐ）、Ｃ６−２０アリールアミド基（Ａｒｙｌａｍｉｄｏ  ｇｒｏｕｐ）およびＣ１−２０アルキリデン基（Ａｌｋｙｌｉｄｅｎｅ  ｇｒｏｕｐ）のうちいずれか一つであり、前記Ｘは、窒素（Ｎ）又はリン（Ｐ）であり、前記Ｒ１、Ｒ２、Ｒ３、Ｒ４、Ｒ５、Ｒ６、Ｒ７、Ｒ８、Ｒ９、Ｒ１０およびＲ１１は、それぞれ独立して水素、Ｃ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであり、前記Ｒ１２およびＲ１３は、それぞれ独立してＣ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであるか、又は、互いに連結されて置換若しくは非置換Ｃ４−２０の環を形成し得る。）
【００１０】
具体的には、前記Ｑは、それぞれ独立してハロゲン又はＣ１−２０のアルキルアミド基であり、前記Ｒ１、Ｒ２、Ｒ３およびＲ４は、それぞれ独立して水素であり、前記Ｒ５、Ｒ６、Ｒ７、Ｒ８、Ｒ９、Ｒ１０およびＲ１１は、それぞれ独立して水素、Ｃ１−２０アルキル基、フェニル基およびｔ−ブチル基のうちいずれか一つであり、前記Ｒ１２およびＲ１３は、それぞれ独立してフェニル基又はＣ１−２０のアルキルであるか、又は互いに連結されて置換若しくは非置換Ｃ４−２０環を形成し得る。
【００１１】
さらに具体的には、前記Ｒ１２およびＲ１３は、それぞれ独立してフェニル基又はメチルであるか、又は互いに連結されて脂肪族Ｃ４−６環を形成し得る。
【００１２】
又は、前記Ｒ５、Ｒ６、Ｒ７、Ｒ８、Ｒ９、Ｒ１０およびＲ１１は、それぞれ独立して水素、フェニル基、メチル基およびｔ−ブチル基のうちいずれか一つであり得る。
【００１３】
例えば、前記化学構造式１は、下記化学構造式１−１ないし１−２３のいずれか一つで表される。
【００１４】
【表１】
2021523962.tif 000003
【００１５】
また、上記課題を解決するための本発明の他の態様によれば、オレフィン重合触媒は、下記化学構造式１で表されるオレフィン重合触媒用遷移金属化合物および助触媒化合物を含み得る。
【００１６】
［化学構造式１］
【化２】
2021523962.tif 000004
【００１７】
（前記化学構造式１において、
前記Ｍは、チタニウム（Ｔｉ）、ジルコニウム（Ｚｒ）およびハフニウム（Ｈｆ）のうちいずれか一つであり、前記Ｑは、それぞれ独立してハロゲン、Ｃ１−２０アルキル基（ａｌｋｙｌ  ｇｒｏｕｐ）、Ｃ２−２０アルケニル基（ａｌｋｅｎｙｌ  ｇｒｏｕｐ）、Ｃ２−２０アルキニル基（ａｌｋｙｎｙｌ  ｇｒｏｕｐ）、Ｃ６−２０アリール基（Ａｒｙｌ  ｇｒｏｕｐ）、Ｃ１−２０アルキルＣ６−２０アリール基、Ｃ６−２０アリールＣ１−２０アルキル基、Ｃ１−２０アルキルアミド基（Ａｌｋｙｌａｍｉｄｏ  ｇｒｏｕｐ）、Ｃ６−２０アリールアミド基（Ａｒｙｌａｍｉｄｏ  ｇｒｏｕｐ）およびＣ１−２０アルキリデン基（Ａｌｋｙｌｉｄｅｎｅ  ｇｒｏｕｐ）のうちいずれか一つであり、前記Ｘは、窒素（Ｎ）又はリン（Ｐ）であり、前記Ｒ１、Ｒ２、Ｒ３、Ｒ４、Ｒ５、Ｒ６、Ｒ７、Ｒ８、Ｒ９、Ｒ１０およびＲ１１は、それぞれ独立して水素、Ｃ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであり、前記Ｒ１２およびＲ１３は、それぞれ独立してＣ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであるか、又は、互いに連結されて置換若しくは非置換Ｃ４−２０の環を形成し得る。）
【００１８】
ここで、前記Ｑは、それぞれ独立してハロゲン又はＣ１−２０のアルキルアミド基であり、前記Ｒ１、Ｒ２、Ｒ３およびＲ４は、それぞれ独立して水素であり、前記Ｒ５、Ｒ６、Ｒ７、Ｒ８、Ｒ９、Ｒ１０およびＲ１１は、それぞれ独立して水素、Ｃ１−２０アルキル基、フェニル基およびｔ−ブチル基のうちいずれか一つであり、前記Ｒ１２およびＲ１３は、それぞれ独立してフェニル基又はＣ１−２０のアルキルであるか、又は互いに連結されて置換若しくは非置換Ｃ４−２０環を形成し得る。
【００１９】
具体的には、前記化学構造式１は、下記化学構造式１−１ないし１−２３のいずれか一つで表される。
【００２０】
【表２】
2021523962.tif 000005
【００２１】
また、前記助触媒化合物は、下記化学構造式２ないし４で表される化合物の少なくともいずれか一つを含み得る。
【００２２】
［化学構造式２］
【化３】
2021523962.tif 000006
【００２３】
（前記化学構造式２において、ｎは２以上の整数であり、Ｒａはハロゲン原子、Ｃ１−２０炭化水素基又はハロゲンで置換されたＣ１−２０炭化水素基であり得る。）
【００２４】
［化学構造式３］
【化４】
2021523962.tif 000007
【００２５】
（前記化学構造式３において、Ｄは、アルミニウム（Ａｌ）又はホウ素（Ｂ）であり、Ｒｂ、ＲｃおよびＲｄは、それぞれ独立してハロゲン原子、Ｃ１−２０炭化水素基、ハロゲンで置換されたＣ１−２０炭化水素基又はＣ１−２０アルコキシ基であり得る。）
【００２６】
［化学構造式４］
［Ｌ−Ｈ］＋［Ｚ（Ａ）４］−又は［Ｌ］＋［Ｚ（Ａ）４］−
【００２７】
（前記化学構造式４において、Ｌは、中性又はカチオン性ルイス塩基であり、［Ｌ−Ｈ］＋および［Ｌ］＋は、ブレンステッド酸であり、Ｚは、１３族元素であり、Ａは、それぞれ独立して置換若しくは非置換Ｃ６−２０アリール基であるか、又は置換若しくは非置換Ｃ１−２０アルキル基であり得る。）
【発明の効果】
【００２８】
一態様によれば、本発明の遷移金属化合物を含んで高い活性および立体特異性を有するオレフィン重合触媒を製造することができる。
【００２９】
また、本発明の別態様による遷移金属化合物を含むオレフィン重合触媒は、合成収率が高く経済的な方法でも容易に製造できるので、商業的な実用性に優れる。
【００３０】
本発明の態様による効果は、以上で例示した内容によって制限されず、さらに多様な効果が本明細書内に含まれている。
【発明を実施するための形態】
【００３１】
本発明の利点および特徴、並びにこれらを達成する方法は、詳細に後述されている実施例を参照すれば明確になる。しかし、本発明は、以下で開示する実施例に限定されるものではなく、互いに異なる多様な形態で具現されるものであり、本実施例は、単に本発明の開示を完全にし、本発明が属する技術分野における通常の知識を有する者に発明の範疇を完全に知らせるために提供するものであり、本発明は、請求項の範疇によってのみ定義される。
【００３２】
「第１」、「第２」などが多様な構成要素を叙述するために付されるが、これらの構成要素はこれらの用語によって制限されないのはもちろんである。これらの用語は、単に一つの構成要素を他の構成要素と区別するために用いられる。
【００３３】
本明細書において、用語「ＣＡ−Ｂ」は、「炭素数がＡ以上Ｂ以下」であることを意味し、用語「Ａ〜Ｂ」は、「Ａ以上Ｂ以下」であることを意味し、用語「置換若しくは非置換」における「置換」は、「炭化水素化合物又は炭化水素誘導体の少なくとも一つの水素がハロゲン、Ｃ１−２０アルキル、Ｃ２−２０アルケニル、Ｃ２−２０アルキニル、Ｃ６−２０アリール、Ｃ１−２０アルキルＣ６−２０アリール、Ｃ６−２０アリールＣ１−２０アルキル、Ｃ１−２０アルキルアミド、Ｃ６−２０アリールアミド又はＣ１−２０アルキリデンで置換された」ことを意味し、「非置換」は、「炭化水素化合物又は炭化水素誘導体の少なくとも一つの水素がハロゲン、Ｃ１−２０アルキル、Ｃ２−２０アルケニル、Ｃ２−２０アルキニル、Ｃ６−２０アリール、Ｃ１−２０アルキルＣ６−２０アリール、Ｃ６−２０アリールＣ１−２０アルキル、Ｃ１−２０アルキルアミド、Ｃ６−２０アリールアミド又はＣ１−２０アルキリデンで置換されていない」ことを意味する。
【００３４】
本発明は、新規なリガンド構造を有するオレフィン重合触媒用遷移金属化合物に関する。前記遷移金属化合物を含むオレフィン重合触媒は、高い活性を有して立体特異的構造を有することができる。
【００３５】
本発明の一実施形態によるオレフィン重合触媒用遷移金属化合物は、下記化学構造式１で表される。
【００３６】
［化学構造式１］
【化５】
2021523962.tif 000008
【００３７】
前記化学構造式１において、前記Ｍは、チタニウム（Ｔｉ）、ジルコニウム（Ｚｒ）およびハフニウム（Ｈｆ）のうちいずれか一つであり得る。一例として、Ｍはジルコニウム又はハフニウムであり得る。
【００３８】
前記Ｑは、それぞれ独立してハロゲン、Ｃ１−２０アルキル基（ａｌｋｙｌ  ｇｒｏｕｐ）、Ｃ２−２０アルケニル基（ａｌｋｅｎｙｌ  ｇｒｏｕｐ）、Ｃ２−２０アルキニル基（ａｌｋｙｎｙｌ  ｇｒｏｕｐ）、Ｃ６−２０アリール基（Ａｒｙｌ  ｇｒｏｕｐ）、Ｃ１−２０アルキルＣ６−２０アリール基、Ｃ６−２０アリールＣ１−２０アルキル基、Ｃ１−２０アルキルアミド基（Ａｌｋｙｌａｍｉｄｏ  ｇｒｏｕｐ）、Ｃ６−２０アリールアミド基（Ａｒｙｌａｍｉｄｏ  ｇｒｏｕｐ）およびＣ１−２０アルキリデン基（Ａｌｋｙｌｉｄｅｎｅ  ｇｒｏｕｐ）のうちいずれか一つであり得る。より具体的には、Ｑはそれぞれ独立してＮ，Ｎ´−メチルアミド基（Ｎ、Ｎ´−Ｍｅｔｈｙｌａｍｉｄｏ，ＮＭｅ２）又はＮ，Ｎ´−エチルアミド基（Ｎ、Ｎ´−Ｅｔｈｙｌａｍｉｄｏ，ＮＥｔ２）であり得る。
【００３９】
前記Ｒ１、Ｒ２、Ｒ３、Ｒ４、Ｒ５、Ｒ６、Ｒ７、Ｒ８、Ｒ９、Ｒ１０およびＲ１１は、それぞれ独立して水素、Ｃ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであり得る。具体的には、Ｒ１、Ｒ２、Ｒ３およびＲ４は、それぞれ独立して水素であり、Ｒ５、Ｒ６、Ｒ７、Ｒ８、Ｒ９、Ｒ１０およびＲ１１は、それぞれ独立して水素、Ｃ１−２０アルキル基又はＣ６−２０アリール基であり得る。さらに具体的には、Ｒ１、Ｒ２、Ｒ３およびＲ４は、それぞれ独立して水素であり、Ｒ５、Ｒ６、Ｒ７、Ｒ８、Ｒ９、Ｒ１０およびＲ１１は、それぞれ独立して水素、メチル基、フェニル基（Ｐｈｅｎｙｌ  ｇｒｏｕｐ）およびｔ−ブチル基（ｔ−Ｂｕｔｙｌ  ｇｒｏｕｐ）のうちいずれか一つであり得る。
【００４０】
前記Ｒ１２およびＲ１３は、それぞれ独立してＣ１−２０アルキル基、Ｃ２−２０アルケニル基、Ｃ２−２０アルキニル基、Ｃ６−２０アリール基、Ｃ１−２０アルキルＣ６−２０アリール基、Ｃ６−２０アリールＣ１−２０アルキル基、Ｃ１−２０アルキルアミド基、Ｃ６−２０アリールアミド基およびＣ１−２０アルキリデン基のうちいずれか一つであるか、又は、互いに連結されて置換若しくは非置換Ｃ４−２０の環を形成し得る。具体的には、Ｒ１２およびＲ１３は、Ｃ１−２０アルキル基又はＣ６−２０アリール基であるか、又は、互いに連結されて置換若しくは非置換Ｃ４−２０環を形成し得る。より具体的にはＲ１２およびＲ１３は、メチル基又はフェニル基であるか、又は互いに連結されて置換若しくは非置換Ｃ４−６環を形成し得る。
【００４１】
前記Ｘは、窒素（Ｎ）又はリン（Ｐ）であり得る。化学構造式１で表されるオレフィン重合触媒用遷移金属化合物は、フルオレン（Ｆｌｕｏｒｅｎｅ）構造を有するリガンド構造でフルオレンの１番炭素（Ｃ１）が窒素（Ｎ）又はリン（Ｐ）のようなヘテロ（Ｈｅｔｅｒｏ）原子で置換された構造を有する。前記ヘテロ原子を含むリガンド構造は、炭素のみを含む構造より触媒中心金属（Ｍ）周囲の電気的、立体的環境を相異するように調整できる。
【００４２】
例えば、炭素に比べて電気陰性度が大きく非共有電子対を有するヘテロ原子は前記リガンド構造の触媒中心金属に電子を提供して金属をさらに安定化させることができる。ヘテロ原子によって安定化した触媒中心金属はオレフィン重合触媒として高い活性を有することができる。
【００４３】
また、ヘテロ原子によってオレフィン重合触媒用遷移金属化合物は、特異的な立体的構造を有することができる。ヘテロ原子は炭素とは異なり、フルオレン基内で水素（Ｈ）でない非共有電子対（Ｎｏｎ−ｂｏｎｄｉｎｇ  ｅｌｅｃｔｒｏｎ）を有する。フルオレンの１番炭素がヘテロ原子で置換される場合、触媒中心金属とヘテロ原子との間で非共有電子対によって電子密度が高い領域が形成できる。これによって、オレフィン単量体は、ヘテロ原子と触媒中心金属との間領域への接近が制限され、前記領域以外の立体効果（Ｓｔｅｒｉｃ  ｅｆｆｅｃｔ）が小さい領域に特異的な接近が可能である。したがって、オレフィン単量体が重合される時、オレフィン重合触媒用遷移金属化合物と特定位置で反応するので、製造されたオレフィン重合体も立体的特性が特異的に現れる。
【００４４】
本発明のオレフィン重合触媒用遷移金属化合物は、触媒中心金属がヘテロ原子の非共有電子対を介して電子の提供を受けて安定化するため、触媒として高い活性を有することができる。また、オレフィン重合触媒用遷移金属化合物は、ヘテロ原子の非共有電子対によって触媒中心金属間で電子密度が高い領域を形成し得る。したがって、オレフィン単量体の接近時の立体効果が小さい領域にのみ特異的な接近を誘導する構造を有することができ、製造されたオレフィン重合体は立体特異的構造を有することができる。
【００４５】
ヘテロ原子は窒素（Ｎ）又はリン（Ｐ）であり得る。窒素とリンは周期表上１５族に位置する元素であり、他の族の元素とは異なりフルオレンの１番炭素（Ｃ１）に置換されても電荷（ｃｈａｒｇｅ）を有さず非共有電子対を有することができる。これにより触媒中心金属に電子を提供することもできる。また、窒素とリンはそれぞれ第２周期および第３周期に該当する元素であるため、フルオレン構造に置換されてもオレフィン単量体の接近を妨げない程度の原子大きさを有する。原子の大きさが過度に大きい場合、立体効果によってオレフィン単量体が接近するときに妨げになる。反面、窒素又はリンの場合、触媒中心金属との相互作用により立体効果が小さい領域を形成しながらオレフィン単量体の接近も妨げない程度の適宜の原子大きさを有する。したがって、窒素又はリンで置換されたフルオレン基を含むオレフィン重合触媒用遷移金属化合物は、オレフィン単量体が特異的な接近が可能な立体構造を有することができる。
【００４６】
例示的な実施例において、本発明のオレフィン重合触媒用遷移金属化合物は、下記の化学構造式１−１ないし１−２３のいずれか一つで表される。
【００４７】
【表３】
2021523962.tif 000009
【００４８】
上述した本発明のオレフィン重合触媒用遷移金属化合物は、芳香族化合物に窒素又はリンの前駆体を反応させる方法で合成できる。
【００４９】
１番炭素がヘテロ原子で置換されたフルオレンを合成する方法を一例として説明すると、前記オレフィン重合触媒用遷移金属化合物は、インダノン（Ｉｎｄａｎｏｎｅ）又はその誘導体を出発物質として窒素又はリンを含む前駆体を反応させて製造できる。ここで、インダノン誘導体はインダノンの４番〜７番炭素位置に水素又は炭素数１〜６のアルキル基又はアリール基が結合された構造を有し得る。そして、窒素又はリンを含む前駆体として炭素数３〜７のアルキン（Ａｌｋｙｎｅ）基にアミン基又はホスホ基などが結合された前駆体を利用することができる。一実施例として、前記窒素を含む前駆体はプロパルギルアミン（Ｐｒｏｐａｒｇｙｌａｍｉｎｅ）であり得、前記リンを含む前駆体はプロパルギルホスフィン（Ｐｒｏｐａｒｇｙｌｐｈｏｓｐｈｉｎｅ）であり得る。ただし、これに制限されるものではなく、フルオレンが有する置換体の構造に応じて窒素又はリンを含む前駆体の構造が変わる。
【００５０】
他の例として、前記オレフィン重合触媒用遷移金属化合物は、脱水素環化反応（Ｄｅｈｙｄｒｏｃｙｃｌｉｚａｔｉｏｎ）により製造することもできる。一実施例として、２−メチル−３−フェニルピリジン（２−Ｍｅｔｈｙｌ−３−ｐｈｅｎｙｌｐｙｒｉｄｉｎｅ）誘導体又は２−メチル−３−フェニルホスホリン（２−Ｍｅｔｈｙｌ−３−ｐｈｅｎｙｌｐｈｏｓｐｈｏｒｉｎｅ）誘導体を出発物質として、脱水素環化反応により製造することもできる。ただし、本発明は、これに限定されるものではない。
【００５１】
一方、本発明の一実施例によれば、オレフィン重合触媒は前述したオレフィン重合触媒用遷移金属化合物のいずれか一つと助触媒化合物を含み得る。
【００５２】
助触媒化合物は、下記化学構造式２ないし４で表される化合物の少なくともいずれか一つを含み得る。
【００５３】
［化学構造式２］
【化６】
2021523962.tif 000010
【００５４】
前記化学構造式２において、ｎは２以上の整数であり、Ｒａはハロゲン原子、Ｃ１−２０炭化水素基又はハロゲンで置換されたＣ１−２０炭化水素基であり得る。一例として、前記Ｒａはメチル、エチル、ｎ−ブチル又はイソブチルであり得るが、本発明は、これに限定されるものではない。
【００５５】
［化学構造式３］
【化７】
2021523962.tif 000011
【００５６】
前記化学構造式３において、Ｄは、アルミニウム（Ａｌ）又はホウ素（Ｂ）であり、Ｒｂ、ＲｃおよびＲｄは、それぞれ独立してハロゲン原子、Ｃ１−２０炭化水素基、ハロゲンで置換されたＣ１−２０炭化水素基又はＣ１−２０アルコキシ基であり得る。一例として、前記Ｄがアルミニウムである時、前記Ｒｂ、ＲｃおよびＲｄは、それぞれ独立してメチル又はイソブチルであり得、前記Ｄがホウ素である時、Ｒｂ、ＲｃおよびＲｄは、それぞれペンタフルオロフェニルであり得るが、本発明は、これに限定されるものではない。
【００５７】
［化学構造式４］
［Ｌ−Ｈ］＋［Ｚ（Ａ）４］−又は［Ｌ］＋［Ｚ（Ａ）４］−
【００５８】
前記化学構造式４において、Ｌは中性又はカチオン性ルイス塩基であり、［Ｌ−Ｈ］＋および［Ｌ］＋はブレンステッド酸であり、Ｚは１３族元素であり、Ａはそれぞれ独立して置換若しくは非置換Ｃ６−２０アリール基であるか、又は置換若しくは非置換Ｃ１−２０アルキル基であり得る。一例として、前記［Ｌ−Ｈ］＋はジメチルアニリニウムカチオンであり得、［Ｚ（Ａ）４］−は［Ｂ（Ｃ６Ｆ５）４］−であり得、［Ｌ］＋は［（Ｃ６Ｈ５）３Ｃ］＋であり得るが、本発明は、これに限定されるものではない。
【００５９】
一方、オレフィン重合触媒は担体をさらに含み得る。
【００６０】
担体は、オレフィン重合触媒用遷移金属化合物と助触媒化合物を担持できるものであれば特に制限されない。例示的な実施例における担体は、炭素、シリカ（Ｓｉｌｉｃａ）、アルミナ（Ａｌ２Ｏ３）、ゼオライト（Ｚｅｏｌｉｔｅ）、塩化マグネシウム（ＭｇＣｌ２）などであり得る。
【００６１】
このとき、担体にオレフィン重合触媒用遷移金属化合物および助触媒化合物を担持する方法としては、物理的吸着方法又は化学的吸着方法が用いられる。例えば、物理的吸着方法は、オレフィン重合触媒用遷移金属化合物が溶解した溶液を担体に接触させた後乾燥する方法、オレフィン重合触媒用遷移金属化合物と助触媒化合物が溶解した溶液を担体に接触させた後乾燥する方法又はオレフィン重合触媒用遷移金属化合物が溶解した溶液を担体に接触させた後乾燥してオレフィン重合触媒用遷移金属化合物が担持された担体を製造し、これとは別に助触媒化合物が溶解した溶液を担体に接触させた後乾燥して助触媒化合物が担持された担体を製造した後これらを混合する方法などであり得る。
【００６２】
また、化学的吸着方法としては担体の表面に助触媒化合物を先に担持させた後、助触媒化合物にオレフィン重合触媒用遷移金属化合物を担持させる方法又は担体の表面の官能基（一例として、シリカの場合、シリカ表面のヒドロキシ基（−ＯＨ））と触媒化合物を共有結合させる方法などであり得る。
【００６３】
一方、遷移金属化合物を含む主触媒化合物の担持量の総和は、担体１ｇを基準に０．００１ｍｍｏｌ〜１ｍｍｏｌであり得、助触媒化合物の担持量は担体１ｇを基準に２ｍｍｏｌ〜１５ｍｍｏｌであり得る。
【００６４】
しかしながら、このような担体は、オレフィン重合触媒に必須として含まなければならないものではなく、必要に応じてその使用の有無を適宜選択できる。
【００６５】
また、本発明の一実施例によるオレフィン重合触媒下で、オレフィン系単量体を重合させてポリオレフィンを形成することもできる。
【００６６】
ポリオレフィンは、一例としてフリーラジカル（Ｆｒｅｅ  ｒａｄｉｃａｌ）、カチオン（Ｃａｔｉｏｎｉｃ）、配位（Ｃｏｏｒｄｉｎａｔｉｏｎ）、縮合（Ｃｏｎｄｅｎｓａｔｉｏｎ）、添加（Ａｄｄｉｔｉｏｎ）などの重合反応によって重合された単独重合体（Ｈｏｍｏｐｏｌｙｍｅｒ）又は共重合体（Ｃｏｐｏｌｙｍｅｒ）であり得る。しかし、本発明は、これに限定されるものではない。
【００６７】
一方、ポリオレフィンは、気相重合法、溶液重合法又はスラリー重合法などで製造できる。溶液重合法又はスラリー重合法で製造される場合、使用できる溶媒として、ペンタン、ヘキサン、ヘプタン、ノナン、デカンおよびこれらの異性体のようなＣ５−１２脂肪族炭化水素溶媒、トルエン、ベンゼンのような芳香族炭化水素溶媒、ジクロロメタン、クロロベンゼンのような塩素原子で置換された炭化水素溶媒およびこれらの混合物などが挙げられ、本発明はこれらにのみ限定されるものではない。
【００６８】
ここで、オレフィン系単量体は、Ｃ２−２０α−オレフィン（α−ｏｌｅｆｉｎ）、Ｃ１−２０ジオレフィン（ｄｉｏｌｅｆｉｎ）、Ｃ３−２０シクロオレフィン（Ｃｙｃｌｏ−ｏｌｅｆｉｎ）およびＣ３−２０シクロジオレフィン（Ｃｙｃｌｏ−ｄｉｏｌｅｆｉｎ）からなる群より選ばれた少なくともいずれか一つであり得る。
【００６９】
一例として、オレフィン系単量体は、エチレン、プロピレン、１−ブテン、１−ペンテン、４−メチル−１−ペンテン、１−ヘキセン、１−ハプテン、１−オクテン、１−デセン、１−ウンデセン、１−ドデセン、１−テトラデセンおよび１−ヘキサデセンなどであり得、ポリオレフィンは、前記例示したオレフィン系単量体のうち１種のみ含む単独重合体であるか、又は、２種以上を含む共重合体であり得る。好ましくは、ポリオレフィンは、エチレンと１−オクテンが共重合された共重合体であり得るが、これに限定されるものではない。
【００７０】
以下では、本発明のオレフィン重合触媒用遷移金属化合物の具体的な製造例について説明する。
【００７１】
＜製造例１：化学構造式Ａの化合物の製造＞
先に、下記の化学反応式１により、化学構造式Ａで表される化合物（５）を製造する。
【００７２】
［化学反応式１］
【化８】
2021523962.tif 000012
【００７３】
＜製造例１−１：９Ｈ−Ｉｎｄｅｎｏ［２，１−ｂ］ｐｙｒｉｄｉｎｅ（１）の製造＞
２−Ｉｎｄａｎｏｎｅ（５．０ｇ、３８ｍｍｏｌ）とｓｏｄｉｕｍ  ｔｅｔｒａｃｈｌｏｒｏａｕｒａｔｅ（ＩＩＩ）  ｄｉｈｙｄｒａｔｅ（３０１ｍｇ、２ｍｏｌ％）をエタノール（４５ｍＬ）に希釈した溶液にプロパルギルアミン（ｐｒｏｐａｒｇｙｌａｍｉｎｅ）（２．４２ｇ、４４ｍｍｏｌ）をエタノール（５ｍＬ）に希釈した溶液を０℃で添加する。そして、温度を徐々に常温に上げた後、７８℃で１時間還流しながら攪拌させる。反応が終結すると真空下でエタノールを除去した後、カラムクロマトグラフィー（ｈｅｘａｎｅ：ｅｔｈｙｌ  ａｃｅｔａｔｅ＝５：１，ｖ／ｖ）により下記のような１Ｈ−ＮＭＲスペクトルを有する黒色液体化合物３．２７ｇ（５２％）が得られる。
１Ｈ−ＮＭＲ（ＣＤＣｌ３，３００ＭＨｚ）：δ  ８．４７（ｄｄ，１Ｈ），７．９９（ｄｄ，１Ｈ），７．７７（ｄｄ，１Ｈ），７．５８−７．５６（ｍ，１Ｈ），７．４１−７．３２（ｍ，２Ｈ），７．２５（ｄｄ，１Ｈ），４．００（ｓ，２Ｈ）．
【００７４】
＜製造例１−２：（９Ｈ−Ｉｎｄｅｎｏ［２，１−ｂ］ｐｙｒｉｄｉｎ−９−ｙｌ）ｌｉｔｈｉｕｍ（２）の製造＞
前記製造例１−１で製造された９Ｈ−ｉｎｄｅｎｏ［２，１−ｂ］ｐｙｒｉｄｉｎｅ（１．５０ｇ、９．０ｍｍｏｌ）（１）をジエチルエーテル（ｄｉｅｔｈｙｌ  ｅｔｈｅｒ，５０ｍＬ）に希釈した溶液にｎ−ＢｕＬｉ（４．１９ｇ、９．９ｍｍｏｌ、１．６Ｍ  ｉｎ  ｈｅｘａｎｅ）を−３０℃でゆっくり添加した後温度を徐々に常温に上げて１２時間攪拌させる。その後生成された固体を濾過して真空下で乾燥して赤色固体化合物１．６３ｇ（１００％）が得られる。
【００７５】
＜製造例１−３：５−Ｃｙｃｌｏｂｕｔｙｌｉｄｅｎｅ−１，３−ｃｙｃｌｏｐｅｎｔａｄｉｅｎｅ（３）の製造＞
Ｓｏｄｉｕｍ  ｃｙｃｌｏｐｅｎｔａｄｉｅｎｙｌｉｄｅ（８０．３０ｇ、１７１ｍｍｏｌ、２．０Ｍ  ｉｎ  ＴＨＦ）をメタノール（１２０ｍＬ）に希釈した溶液にシクロブタノン（６．００ｇ、８６ｍｍｏｌ）をメタノール（２０ｍＬ）に希釈した溶液とピロリジン（ｐｙｒｒｏｌｉｄｉｎｅ）（１２．１８ｇ、１７１ｍｍｏｌ）をメタノール（２０ｍＬ）に希釈した溶液を０℃で順にゆっくり添加した後、温度を徐々に常温に上げて１２時間攪拌させる。反応が終結した後１０％ＨＣｌ水溶液で中和し、ペンタン（ｐｅｎｔａｎｅ）で抽出して有機層を分離する。そしてＭｇＳＯ４で残っている水を除去した後、真空下ですべての溶媒を除去して下記のような１Ｈ−ＮＭＲスペクトルを有する黄色オイル化合物１．６２ｇ（１６％）が得られる。
１Ｈ−ＮＭＲ（ＣＤＣｌ３，３００ＭＨｚ）：δ  ６．４５−６．４３（ｍ，２Ｈ），６．３０−６．２８（ｄ，２Ｈ），３．１３（ｔ，４Ｈ），２．２２−２．１２（ｍ，２Ｈ）．
【００７６】
＜製造例１−４：９−［（２，４−Ｃｙｃｌｏｐｅｎｔａｄｉｅｎｙｌ）−１−ｃｙｃｌｏｂｕｔｙｌ］−ｉｎｄｅｎｏ［２，１−ｂ］ｐｙｒｉｄｉｎｅ（４）の製造＞
前記製造例１−３で製造された５−ｃｙｃｌｏｂｕｔｙｌｉｄｅｎｅ−１，３−ｃｙｃｌｏｐｅｎｔａｄｉｅｎｅ（１．５４ｇ、１３．０ｍｍｏｌ）（３）をＴＨＦ（８ｍＬ）に希釈した溶液に前記製造例１−２で製造された（９Ｈ−ｉｎｄｅｎｏ［２，１−ｂ］ｐｙｒｉｄｉｎ−９−ｙｌ）ｌｉｔｈｉｕｍ（１．５０ｇ、８．６６ｍｍｏｌ）（２）をＴＨＦ（１５ｍＬ）に希釈した溶液を−７８℃でゆっくり滴下して温度を徐々に常温に上げて１２時間攪拌させる。そして、０℃で蒸溜水を添加して反応を終結させた後ジクロロメタン（ｄｉｃｈｌｏｒｏｍｅｔｈａｎｅ）により抽出して有機層を分離する。ＭｇＳＯ４で残っている水を除去した後、カラムクロマトグラフィー（ｈｅｘａｎｅ：ｅｔｈｙｌ  ａｃｅｔａｔｅ＝１０：１，ｖ／ｖ）で分離して下記のような１Ｈ−ＮＭＲスペクトルを有する淡褐色固体化合物１．６５ｇ（６７％）が得られる。
１Ｈ−ＮＭＲ（ＣＤＣｌ３，３００ＭＨｚ）：δ  ８．４６（ｍ，１Ｈ），７．８２−７．７６（ｍ，１Ｈ），７．６０−７．５４（ｍ，１Ｈ），７．４５（ｄ，１Ｈ），７．３３−７．１５（ｍ，３Ｈ），６．１２−５．６３（ｍ，３Ｈ），４．２９（ｄ，１Ｈ），３．１０−２．９９（ｍ，１Ｈ），２．８５−２．６８（ｍ，１Ｈ），２．６０（ｓ，１Ｈ），２．４３−２．３６（ｍ，２Ｈ），２．２１（ｄ，１Ｈ），１．９９−１．８８（ｄ，２Ｈ）．
【００７７】
＜製造例１−５：Ｃｙｃｌｏｂｕｔｙｌｉｄｅｎｅ  ［（２，４−ｃｙｃｌｏｐｅｎｔａｄｉｅｎｙｌ）−（９Ｈ−ｉｎｄｅｎｏ［２，１−ｂ］ｐｙｒｉｄｉｎｙｌ）］  ｚｉｒｃｏｎｉｕｍ  Ｂｉｓ（ｄｉｍｅｔｈｙｌａｍｉｄｏ）（５）の製造＞
前記製造例１−４で製造された９−［（２，４−ｃｙｃｌｏｐｅｎｔａｄｉｅｎｙｌ）−１−ｃｙｃｌｏｂｕｔｙｌ］−ｉｎｄｅｎｏ［２，１−ｂ］ｐｙｒｉｄｉｎｅ（１５０ｍｇ、０．５２ｍｍｏｌ）（４）をトルエン（１．５ｍＬ）に希釈した溶液にｔｅｔｒａｋｉｓ（ｄｉｍｅｔｈｙｌａｍｉｄｏ）ｚｉｒｃｏｎｉｕｍ（ＩＶ）（１４１ｍｇ、０．５２ｍｍｏｌ）をトルエン（１ｍＬ）に希釈した溶液を−３０℃でゆっくり添加した後、温度を徐々に常温に上げて１２時間攪拌させる。
【００７８】
そして、真空下でこれを乾燥して反応溶媒と副生成物を除去した後ヘキサンで洗浄して下記のような１Ｈ−ＮＭＲスペクトルを有し、化学構造式Ａで表される濃紺色固体化合物（５）２３５ｍｇ（９７％）が得られる。
１Ｈ−ＮＭＲ（ｂｅｎｚｅｎｅ−ｄ６，３００ＭＨｚ）：δ  ８．４８（ｄ，１Ｈ），８．３４（ｄ，１Ｈ），８．０３（ｄ，１Ｈ），７．９４（ｄ，１Ｈ），７．７２（ｔ，１Ｈ），７．４１（ｔ，１Ｈ），６．２２（ｔ，１Ｈ），６．０３（ｔ，２Ｈ），５．８５（ｔ，２Ｈ），３．７８（ｑ，２Ｈ），２．６３（ｓ，１２Ｈ），２．４１−２．３８（ｍ，２Ｈ），２．２２−２．１７（ｍ，２Ｈ）．
【００７９】
［化学構造式Ａ］
【化９】
2021523962.tif 000013
【００８０】
＜製造例２：化学構造式Ｂの化合物の製造＞
前記製造例１−４で製造された化合物（４）を用いて、下記の化学反応式２により化学構造式Ｂで表される化合物（６）を製造する。
【００８１】
［化学反応式２］
【化１０】
2021523962.tif 000014
【００８２】
＜製造例２−１：Ｃｙｃｌｏｂｕｔｙｌｉｄｅｎｅ  ［（２，４−ｃｙｃｌｏｐｅｎｔａｄｉｅｎｙｌ）−（９Ｈ−ｉｎｄｅｎｏ［２，１−ｂ］ｐｙｒｉｄｉｎｙｌ）］  ｈａｆｎｉｕｍ  Ｂｉｓ（ｄｉｅｔｈｙｌａｍｉｄｏ）（６）の製造＞
前記製造例１−４で製造された９−［（２，４−ｃｙｃｌｏｐｅｎｔａｄｉｅｎｙｌ）−１−ｃｙｃｌｏｂｕｔｙｌ］−ｉｎｄｅｎｏ［２，１−ｂ］ｐｙｒｉｄｉｎｅ（１００ｍｇ、０．３５ｍｍｏｌ）（４）をトルエン（２ｍＬ）に希釈した溶液にｔｅｔｒａｋｉｓ（ｄｉｅｔｈｙｌａｍｉｄｏ）ｈａｆｎｉｕｍ（ＩＶ）（１９０ｍｇ、０．３７ｍｍｏｌ）をトルエン（１ｍＬ）に希釈した溶液を−３０℃でゆっくり添加して温度を徐々に常温に上げた後１３０℃で１２時間攪拌させる。そして、真空下で乾燥して反応溶媒と副生成物を除去した後、ヘキサンで洗浄して下記のような１Ｈ−ＮＭＲスペクトルを有し、化学構造式Ｂで表される濃紺色固体化合物（６）１０８ｍｇ（４６％）が得られる。
１Ｈ−ＮＭＲ（ｂｅｎｚｅｎｅ−ｄ６，３００ＭＨｚ）：δ  ８．４９（ｄ，１Ｈ），８．３２（ｄ，１Ｈ），８．１０（ｄ，１Ｈ），７．９８（ｄ，１Ｈ），７．７３（ｔ，１Ｈ），７．４２（ｔ，１Ｈ），６．２２（ｔ，１Ｈ），６．０８（ｔ，２Ｈ），５．９４（ｔ，２Ｈ），３．８１（ｑ，２Ｈ），３．２６−３．１７（ｍ，４Ｈ），３．１２−３．０１（ｍ，４Ｈ），２．５０−２．４２（ｍ，２Ｈ），２．２８−２．１３（ｍ，２Ｈ），０．７９（ｔ，１２Ｈ）．
【００８３】
［化学構造式Ｂ］
【化１１】
2021523962.tif 000015
【００８４】
前記の方法により製造された化学構造式ＡおよびＢは、上述したようにフルオレン基の１番炭素が窒素で置換された構造を有する。前記窒素原子は、触媒中心金属であるジルコニウム（Ｚｒ）又はハフニウム（Ｈｆ）に非共有電子対を介して電子を提供でき、化学構造式ＡおよびＢが特異的な立体構造を有するようにすることができる。これにより触媒中心金属であるジルコニウム又はハフニウムが安定化し、オレフィン系単量体が特異的な位置へのみ接近できるようにすることができる。したがって、化学構造式ＡおよびＢのオレフィン重合触媒用遷移金属化合物は、触媒として高い活性を有し、ヘテロ原子の非共有電子対によって触媒中心金属の間で電子密度が高い領域を形成できる。これによって、オレフィン単量体の接近時立体効果が小さい領域にのみ特異的な接近を誘導する構造を有することができ、製造されたオレフィン重合体は立体特異的構造を有することができる。
【００８５】
以上、本発明の実施例について説明したが、本発明は、前記実施例に限定されるものではなく、互いに異なる多様な形態で製造することができ、本発明が属する技術分野における通常の知識を有する者は、本発明の技術的思想や必須の特徴を変更せず他の具体的な形態で実施できることを理解することができる。したがって、上記実施例はすべての面で例示的なものであり、限定的なものではないと理解しなければならない。
【国際調査報告】
2021523962.tif 000023
2021523962.tif 000024
2021523962.tif 000025
2021523962.tif 000026
2021523962.tif 000027
2021523962.tif 000028